(57)【要約】【課題】カーボンナノチューブが本来有する性質を損うことなく、かつ、時間経過しても良好な分散状態を保つことができるナノ炭素材料の分散方法及びナノ炭素材料の分散液を提供する。【解決手段】カーボンナノチューブ及び他の種類のナノ炭素材料から好適に調製された粉体材料を用い、好適な界面活性剤を含む水溶液に上記の粉体材料を加え、超音波処理を行うことにより、極めて優れた分散性を有するナノ炭素材料の分散液を得られることを発見した。【選択図】図１
2018030770.tif 000002
【特許請求の範囲】
【請求項１】
低級アルコールを重量比１０〜１００％含む水溶液に対し、重量比０．０１〜１０％の陰イオン性界面活性剤又は非イオン性界面活性剤を添加した溶媒中に、
カーボンナノチューブに対し、重量比１〜３０％の平均粒径１０ｎｍ〜１０μｍの炭素材料を混合した粉体を加えて得た溶液に対し、
超音波を照射することで分散処理を行うナノ炭素材料の分散方法。
【請求項２】
前記炭素材料は、グラフェン、カーボンブラック、活性炭のうち１種類又は２種類以上を含むことを特徴とする請求項１に記載のナノ炭素材料の分散方法。
【請求項３】
前記炭素材料は、カーボンナノファイバー、フラーレン、カーボンナノホーン、カーボンマイクロコイル、ダイヤモンドライクカーボン、カーボンナノクリスタルのうち１種類又は２種類以上を含むことを特徴とする請求項１又は２に記載のナノ炭素材料の分散方法。
【請求項４】
前記低級アルコールは、メタノール、エタノール、プロパノール、イソプロパノール、ブタノール、ペンタノール、ヘキサノール、エチレングリコール、ジエチレングリコール、プロピレングリコール、グリセリンのうち１種類又は２種類以上を含むことを特徴とする請求項１から３のいずれか１項に記載のナノ炭素材料の分散方法。
【請求項５】
前記陰イオン性界面活性剤又は非イオン性界面活性剤は、ドデシル硫酸ナトリウム、ドデシルベンゼンスルホン酸ナトリウム、ラウリル硫酸トリエタノールアミン、ドデシルイタコン酸塩のうち１種類又は２種類以上を含むことを特徴とする請求項１から４のいずれか１項に記載のナノ炭素材料の分散方法。
【請求項６】
前記カーボンナノチューブは、多層カーボンナノチューブであることを特徴とする請求項１から５のいずれか１項に記載のナノ炭素材料の分散方法。
【請求項７】
前記カーボンナノチューブに対し、重量比１０〜２０％の前記炭素材料を混合することを特徴とする請求項１から６のいずれか１項に記載のナノ炭素材料の分散方法。
【請求項８】
低級アルコールを重量比１０〜１００％含む水溶液に対し、重量比０．０１〜１０％の陰イオン性界面活性剤又は非イオン性界面活性剤を添加した溶媒中に、
カーボンナノチューブに対し、重量比１〜３０％の平均粒径１０ｎｍ〜１０μｍの炭素材料を混合した粉体を加えて得た溶液に対し、
超音波を照射することで分散処理を行って得られるナノ炭素材料の分散液。
【請求項９】
前記炭素材料は、グラフェン、カーボンブラック、活性炭のうち１種類又は２種類以上を含むことを特徴とする請求項８に記載のナノ炭素材料の分散液。
【請求項１０】
前記炭素材料は、カーボンナノファイバー、フラーレン、カーボンナノホーン、カーボンマイクロコイル、ダイヤモンドライクカーボン、カーボンナノクリスタルのうち１種類又は２種類以上を含むことを特徴とする請求項８又は９に記載のナノ炭素材料の分散液。
【請求項１１】
前記低級アルコールは、メタノール、エタノール、プロパノール、イソプロパノール、ブタノール、ペンタノール、ヘキサノール、エチレングリコール、ジエチレングリコール、プロピレングリコール、グリセリンのうち１種類又は２種類以上を含むことを特徴とする請求項８から１０のいずれか１項に記載のナノ炭素材料の分散液。
【請求項１２】
前記陰イオン性界面活性剤又は非イオン性界面活性剤は、ドデシル硫酸ナトリウム、ドデシルベンゼンスルホン酸ナトリウム、ラウリル硫酸トリエタノールアミン、ドデシルイタコン酸塩のうち１種類又は２種類以上を含むことを特徴とする請求項８から１１のいずれか１項に記載のナノ炭素材料の分散液。
【請求項１３】
前記カーボンナノチューブは、多層カーボンナノチューブであることを特徴とする請求項８から１２のいずれか１項に記載のナノ炭素材料の分散液。
【請求項１４】
前記カーボンナノチューブに対し、重量比１０〜２０％の前記炭素材料を混合することを特徴とする請求項８から１３のいずれか１項に記載のナノ炭素材料の分散液。
【請求項１５】
請求項８から１３のいずれか１項に記載のナノ炭素材料の分散液を乾燥させた粉体と、樹脂材料又は金属材料とからなるナノ炭素材料複合体。
【発明の詳細な説明】
【技術分野】
【０００１】
本発明は、ナノ炭素材料の分散方法、ナノ炭素材料の分散液及びナノ炭素材料複合体に関し、特に、従来にない分散剤及び分散処理方法を適用することにより、分散性と電気特性に優れたナノ炭素材料の分散液及びナノ炭素材料複合体を提供する技術に関するものである。
【背景技術】
【０００２】
従来、炭素は、グラファイト、ダイヤモンド、無定形炭素など、性質が大きく異なる複数の同素体が存在することが明らかとなっていた。１９８０年代以降次々と新発見されたナノメートルサイズの炭素の同素体は、従来知られていた炭素同素体とは全く異なる原子構造や物性を有することが確かめられ、その工業的利用価値の高さが注目されている。本明細書ではそれらを「ナノ炭素材料」と称し、カーボンナノチューブ、カーボンナノファイバー、ナノグラフェン、フラーレン、カーボンナノホーン、カーボンマイクロコイル、カーボンブラック、ダイヤモンドライクカーボン、カーボンナノクリスタル、活性炭などであって、数ｎｍ〜１０μｍ程度のサイズのものを含むものとする。
【０００３】
ナノ炭素材料は炭素のみから構成されるため、極めて軽量で、高強度で、導電性を有する高分子材料である。その導電性は銅よりも優れ、強度は鋼よりも優れ、耐熱性が高く、多くの薬品に対しても反応せず、大気中で安定である。
ナノ炭素材料の中でも、カーボンナノチューブは、特に優れた電気特性、力学特性、熱特性などを示すものであり、様々な材料への応用が期待され、広く研究開発が行われている。例えば、カーボンナノチューブと樹脂とを混合した複合材とし、あるいはカーボンナノチューブ分散液をバインダーとを混合して乾燥させたものから、様々な用途の材料が得られる。
【０００４】
カーボンナノチューブは、ファンデルワールス力により凝集する性質があり、溶液中ではバンドル構造体を形成するため、そのままでは良好なカーボンナノチューブ複合材料を製造することができず、カーボンナノチューブを溶液中に分散（あるいは可溶化）させる工程が必要となる。カーボンナノチューブが良好に分散された溶液（分散液）を用いることが、カーボンナノチューブ複合材料の特性向上に大きく寄与することから、カーボンナノチューブを溶液中に安定的に分散させる技術に関して多くの提案がなされている。
【０００５】
溶液中のカーボンナノチューブの分散方法としては、有機溶媒（例えば、Ｎ−メチルピロリドン；ＮＭＰ）を用いる方法、酸処理によりカーボンナノチューブを化学修飾する方法、界面活性剤（例えば、ドデシル硫酸ナトリウム；ＳＤＳ）によりミセル化する方法などがあり、さらに超音波処理やビーズミル処理などが併用されることも多い。
【０００６】
特許文献１には、アルキルエステル基、ビニリデン基及びアニオン性基を有する界面活性剤、カーボンナノチューブ、水性溶媒を含むカーボンナノチューブ分散液が提案されている（請求項１等）。この分散技術では、界面活性剤のビニリデン基が有する炭素二重結合がカーボンナノチューブと相互作用することによりカーボンナノチューブの分散が促進されるものとされており、従来のドデシル硫酸ナトリウム（ＳＤＳ）等の分散剤を用いた場合に比べて分散度が高く（[００５５]〜[００６２]等）、さらにはｐＨ変化に対する安定性が高い（[００６３]〜[００６９]等）カーボンナノチューブ分散液が得られるとの結果が報告されている。
【先行技術文献】
【特許文献】
【０００７】
【特許文献１】特開２０１０−１３３１２号公報
【特許文献２】特開２００６−４５０３４号公報
【発明の概要】
【発明が解決しようとする課題】
【０００８】
しかしながら、ＮＭＰ等の有機溶媒やＳＤＳ等の界面活性剤を用いたカーボンナノチューブ分散液は、時間経過により再びカーボンナノチューブが凝集してしまうという問題点や作製したナノ炭素材料に有機溶媒や界面活性剤が不純物として残留してしまうという問題点が解消されていない。
酸処理によりカーボンナノチューブを化学修飾する方法は、溶媒に親和性を有する官能基を共有結合的にカーボンナノチューブ表面に導入するものであるが、これによりカーボンナノチューブが本来有する性質が失われたり、切断されてしまったりするという問題点が解消されていない。
【０００９】
本発明は、このような実情に鑑みてなされたものであり、カーボンナノチューブが本来有する性質を損なうことなく、かつ、時間経過しても良好な分散状態を保つことができるナノ炭素材料の分散方法及びナノ炭素材料の分散液、並びにそれらによって得られるナノ炭素材料複合体を提供しようとするものである。
【課題を解決するための手段】
【００１０】
上記解決課題に鑑みて鋭意研究の結果、本発明者は、
（１）カーボンナノチューブ及び他の種類のナノ炭素材料から好適に調製された粉体材料を用い、
（２）好適な界面活性剤を含む水溶液に上記の粉体材料を加え、超音波処理を行う
ことにより、極めて優れた分散性を有するナノ炭素材料の分散液を得られることを発見し、本発明を成すに至った。
以下、具体的に説明する。
【００１１】
炭素原材料の粉体の調製
カーボンナノチューブ（多層カーボンナノチューブ；ＭＷＮＴであって、平均直径１〜１００ｎｍ、平均長さ１〜１０μｍのものが好ましい）粉体を主材料とし、これにナノオーダーサイズ（平均粒径２０ｎｍ〜１０μｍ）に粉砕された炭素材料を重量比１〜３０％（より好ましくは１０〜２０％）混合して、ナノ炭素材料の粉体を得る。
カーボンナノチューブ粉体に混合する炭素材料は、グラフェン、カーボンブラック、活性炭のうち、１種類又は２種類以上であるのが好ましい。また、これらに代えてあるいはこれらに加えて、カーボンナノファイバー、フラーレン、カーボンナノホーン、カーボンマイクロコイル、ダイヤモンドライクカーボン、カーボンナノクリスタルなどを用いてもよい。
【００１２】
溶媒の調製
低級アルコールを重量比１０〜１００％含む水溶液に、重量比０．０１〜１０％の陰イオン性界面活性剤又は非イオン性界面活性剤を添加したものを溶媒として用いる。
低級アルコールは、メタノール、エタノール、プロパノール、イソプロパノール、ブタノール、ペンタノール、ヘキサノール、エチレングリコール、ジエチレングリコール、プロピレングリコール、グリセリンのうち１種類又は２種類以上を用いるのが好ましい。
陰イオン性界面活性剤又は非イオン性界面活性剤は、ドデシル硫酸ナトリウム、ドデシルベンゼンスルホン酸ナトリウム、ラウリル硫酸トリエタノールアミン、ドデシルイタコン酸塩のうち１種類又は２種類以上を用いるのが好ましい。
【００１３】
分散処理
上記の溶媒に上記のナノ炭素材料の粉体を加えた溶液に超音波を照射することで分散処理を行う。
こうして得られる本発明のナノ炭素材料の分散液は、優れた分散性を有しており、従来技術で得られるナノ炭素材料分散液が数時間から数日の時間経過により再凝集してしまうのに対し、数日経過後も分散処理直後とほぼ同等の分散性を保っている。
【００１４】
このような優れた分散性は、ナノ炭素材料の粉体に含まれるカーボンナノチューブ以外のナノオーダーサイズの炭素材料がカーボンナノチューブ同士の間に入り込んで固定化され、カーボンナノチューブ同士が凝集するのを防いでいること、さらには溶媒に添加される陰イオン性界面活性剤又は非イオン性界面活性剤の分散能力が超音波処理によって高められることにより得られたものと考えられる。
【００１５】
乾燥処理
分散処理によりスラリー状になったナノ炭素材料分散液を、スターラーなどによる高温攪拌で蒸発・乾燥させて、粉体を得る。このとき、分散液に含まれていた低級アルコールと陰イオン性界面活性剤又は非イオン性界面活性剤とが揮発するため、炭素成分の純度が高い粉体が得られる。この粉体は、ナノオーダーサイズに粉砕された各種の炭素材料の単体と比べて、顕著に優れた電気特性（低電気抵抗）を有することが確認された。
【００１６】
ナノ炭素材料複合体の作製
上記の粉体を樹脂材料等の基板物質（あるいはバインダー）とともに成形することにより、本発明のナノ炭素材料複合体を得る。このナノ炭素材料複合体は、従来のナノ炭素材料複合体に比べて、顕著に優れた電気特性（低電気抵抗）を有することが確認された。
【００１７】
本発明の概要
以上の知見に基づき、本発明は、低級アルコールを重量比１０〜１００％含む水溶液に対し、重量比０．０１〜１０％の陰イオン性界面活性剤又は非イオン性界面活性剤を添加した溶媒中に、カーボンナノチューブに対し、重量比１〜３０％の平均粒径１０ｎｍ〜１０μｍの炭素材料を混合した粉体を加えて得た溶液に対し、超音波を照射することで分散処理を行うナノ炭素材料の分散方法を提供するものである。
【００１８】
本発明のナノ炭素材料の分散方法において、前記炭素材料は、グラフェン、カーボンブラック、活性炭のうち１種類又は２種類以上を含むことを特徴とする。
【００１９】
本発明のナノ炭素材料の分散方法において、前記炭素材料は、カーボンナノファイバー、フラーレン、カーボンナノホーン、カーボンマイクロコイル、ダイヤモンドライクカーボン、カーボンナノクリスタルのうち１種類又は２種類以上を含むことを特徴とする。
【００２０】
本発明のナノ炭素材料の分散方法において、前記低級アルコールは、メタノール、エタノール、プロパノール、イソプロパノール、ブタノール、ペンタノール、ヘキサノール、エチレングリコール、ジエチレングリコール、プロピレングリコール、グリセリンのうち１種類又は２種類以上を含むことを特徴とする。
【００２１】
本発明のナノ炭素材料の分散方法において、前記陰イオン性界面活性剤又は非イオン性界面活性剤は、ドデシル硫酸ナトリウム、ドデシルベンゼンスルホン酸ナトリウム、ラウリル硫酸トリエタノールアミン、ドデシルイタコン酸塩のうち１種類又は２種類以上を含むことを特徴とする。
【００２２】
本発明のナノ炭素材料の分散方法において、前記カーボンナノチューブは、多層カーボンナノチューブであることを特徴とする。
【００２３】
本発明のナノ炭素材料の分散方法において、前記カーボンナノチューブに対し、重量比１０〜２０％の前記炭素材料を混合することを特徴とする。
【００２４】
また、本発明は、低級アルコールを重量比１０〜１００％含む水溶液に対し、重量比  ０．０１〜１００％の陰イオン性界面活性剤を添加した溶媒中に、カーボンナノチューブに対し、重量比１〜３０％の平均粒径１０ｎｍ〜１０μｍの炭素材料を混合した粉体を加えて得た溶液に対し、超音波を照射することで分散処理を行って得られるナノ炭素材料の分散液を提供するものである。
【００２５】
本発明のナノ炭素材料の分散液において、前記炭素材料は、グラフェン、カーボンブラック、活性炭のうち１種類又は２種類以上を含むことを特徴とする。
【００２６】
本発明のナノ炭素材料の分散液において、前記炭素材料は、カーボンナノファイバー、フラーレン、カーボンナノホーン、カーボンマイクロコイル、ダイヤモンドライクカーボン、カーボンナノクリスタルのうち１種類又は２種類以上を含むことを特徴とする。
【００２７】
本発明のナノ炭素材料の分散液において、前記低級アルコールは、メタノール、エタノール、プロパノール、イソプロパノール、ブタノール、ペンタノール、ヘキサノール、エチレングリコール、ジエチレングリコール、プロピレングリコール、グリセリンのうち１種類又は２種類以上を含むことを特徴とする。
【００２８】
本発明のナノ炭素材料の分散液において、前記陰イオン性界面活性剤又は非イオン性界面活性剤は、ドデシル硫酸ナトリウム、ドデシルベンゼンスルホン酸ナトリウム、ラウリル硫酸トリエタノールアミン、ドデシルイタコン酸塩のうち１種類又は２種類以上を含むことを特徴とする。
【００２９】
本発明のナノ炭素材料の分散液において、前記カーボンナノチューブは、多層カーボンナノチューブであることを特徴とする。
【００３０】
本発明のナノ炭素材料の分散液において、前記カーボンナノチューブに対し、重量比１０〜２０％の前記炭素材料を混合することを特徴とする。
【００３１】
また、本発明は、上記のナノ炭素材料の分散液を乾燥させた粉体と、樹脂材料又は金属材料とからなるナノ炭素材料複合体を提供するものである。
【発明の効果】
【００３２】
以上、説明したように、本発明によれば、カーボンナノチューブが本来有する性質を損なうことなく、かつ、時間経過しても良好な分散状態を保つという従来にない高分散性を有することができるナノ炭素材料の分散方法及びナノ炭素材料の分散液、並びにそれらを原料とするナノ炭素材料複合体が提供される。
【図面の簡単な説明】
【００３３】
【図１】本発明のナノ炭素材料の分散方法及びナノ炭素材料の分散液の実施例１と比較例とについて、分散液の分散性の観察結果を示す図である。
【図２】本発明の実施例１にかかるナノ炭素材料複合体の成形体表面を走査型電子顕微鏡で撮影した画像である。
【図３】本発明の実施例１にかかるナノ炭素材料複合体の成形体表面を走査型電子顕微鏡で撮影した画像である。
【図４】本発明のナノ炭素材料の分散方法及びナノ炭素材料の分散液の実施例２と比較例とについて、分散液の分散性の観察結果を示す図である。
【図５】本発明のナノ炭素材料の分散方法及びナノ炭素材料の分散液の実施例３について、分散液の分散性の観察結果を示す図である。
【発明を実施するための形態】
【００３４】
以下、添付図面を参照しながら、本発明のナノ炭素材料の分散方法、ナノ炭素材料の分散液及びナノ炭素材料複合体を実施するための最良の形態を詳細に説明する。
【実施例１】
【００３５】
本発明のナノ炭素材料の分散方法、ナノ炭素材料の分散液及びナノ炭素材料複合体の実施例として、ナノ炭素材料分散液及びナノ炭素材料複合体の具体的な製造方法とそれらが示す物性の試験結果について説明する。
【００３６】
炭素原材料の粉体の調製
多層カーボンナノチューブ（Ｎａｎｏｃｙｌ社製、ＮＣ７０００（平均直径９．５ｎｍ、平均長さ１．５μｍ、比表面積２５０〜３００ｍ２／ｇ、炭素純度９０％））０．１ｇと、グラファイト・ナノプレートレット（厚さナノメートルオーダーの鱗片状グラファイト粉末；ＴＣＮＴ社製）０．０５ｇと、カーボンブラック粉末（ＣＡＢＯＴ社製、ＢＰ２０００）０．０５ｇとを混合して、ナノ炭素材料の粉体を調整した。
溶媒の調製
エタノール１６ｍｌ、水４ｍｌにドデシル硫酸ナトリウム（０．０５ｇ）を溶解して、溶媒を調整した。
【００３７】
分散処理
上記の溶媒に上記のナノ炭素材料の粉体を添加した溶液に、超音波ホモジナイザー（三井電気精機株式会社製、型式：ＵＸ−６００、発振周波数２０±１ＫＨｚ、最大出力６００Ｗ）により２０分間超音波を照射して、カーボンナノチューブの分散液を得た。
【００３８】
比較例
上記実施例１に対する比較例として、下記４通りの方法でカーボンナノチューブ分散液を作製した。
（Ａ）多層カーボンナノチューブ（上記同様）０．１ｇを水２０ｍｌに添加し、上記同様の超音波処理を行って得たカーボンナノチューブ分散液
（Ｂ）多層カーボンナノチューブ（上記同様）０．１ｇとカーボンブラック粉末（上記同様）０．０５ｇとを混合した粉体を、エタノール１６ｍｌと水４ｍｌとからなる溶媒に添加し、上記同様の超音波処理を行って得たカーボンナノチューブ分散液
（Ｃ）多層カーボンナノチューブ（上記同様）０．１ｇとグラファイト・ナノプレートレット（上記同様）０．０５ｇとを混合した粉体を、エタノール１６ｍｌと水４ｍｌとからなる溶媒に添加し、上記同様の超音波処理を行って得たカーボンナノチューブ分散液
（Ｄ）多層カーボンナノチューブ（上記同様）０．１ｇとカーボンブラック粉末（上記同様）０．０５ｇとグラファイト・ナノプレートレット（上記同様）０．０５ｇとを混合した粉体を、エタノール１６ｍｌと水４ｍｌとからなる溶媒に添加し、上記同様の超音波処理を行って得たカーボンナノチューブ分散液
【００３９】
分散性の試験結果
上記の比較例によるカーボンナノチューブ分散液（Ａ）〜（Ｄ）と、本発明の実施例１よるカーボンナノチューブ分散液（Ｅ）とをほぼ同時に作製し、保存容器に密封保存して常温下で静置し、５日間の経過を観察した。その観察結果を図１に示す。
図１において、超音波処理直後の時点では、分散液（Ｂ）〜（Ｅ）は程よく分散されているが、特に分散液（Ｅ）の分散性が優れていることが確認される。
超音波処理直後２４時間経過した時点では、分散液（Ｂ）〜（Ｄ）の分散性が失われ、カーボンナノチューブの沈殿が見られる一方で、分散液（Ｅ）の分散性は保たれている。
超音波処理直後５日間経過した時点においても、分散液（Ｅ）は超音波処理直後と同等の分散性が保たれている。
【００４０】
乾燥処理
上記で得られたスラリー状のカーボンナノチューブ分散液を、スターラーで２４時間撹拌（１８０℃）して蒸発・乾燥させて、乾燥した粉体を得た。
この粉体を再度、エタノール１６ｍｌと水４ｍｌとからなる溶媒に添加して撹拌すると、最初と同様の分散性を有するカーボンナノチューブ分散液が得られることが確認された。
【００４１】
ナノ炭素材料複合体の作製
上記の粉体をＰＴＦＥ（ポリテトラフルオロエチレン）等のバインダーと混合し、熱プレス処理（２００℃、１０トン）して成形体を得た。この成形体は、電気抵抗率が０．３〜０．７Ω・ｃｍと顕著に優れた電気特性を示すものであった。
【００４２】
この成形体の表面を走査型電子顕微鏡（株式会社日立ハイテクノロジーズ製、Ｓ−３０００Ｈ）で撮影した画像を図２及び図３に示す。図２は倍率１５０００倍、図３は倍率６０００倍で撮影した画像である。
図２及び図３に示すように、成形体中でカーボンナノチューブが凝集せず分散しており、所々に空孔が形成された構造となっていることが分かった。
【実施例２】
【００４３】
炭素原材料の粉体の調製
（２−１）
多層カーボンナノチューブ（Ｎａｎｏｃｙｌ社製、ＮＣ７０００（平均直径９．５ｎｍ、平均長さ１．５μｍ、比表面積２５０〜３００ｍ２／ｇ、炭素純度９０％））０．１ｇと、グラファイト・ナノプレートレット（厚さナノメートルオーダーの鱗片状グラファイト粉末；ＴＣＮＴ社製）０．０５ｇとを混合して、ナノ炭素材料の粉体を調整した。
（２−２）
多層カーボンナノチューブ（Ｎａｎｏｃｙｌ社製、ＮＣ７０００（平均直径９．５ｎｍ、平均長さ１．５μｍ、比表面積２５０〜３００ｍ２／ｇ、炭素純度９０％））０．１ｇと、カーボンブラック粉末（ＣＡＢＯＴ社製、ＢＰ２０００）０．０５ｇとを混合して、ナノ炭素材料の粉体を調整した。
溶媒の調製
エタノール１６ｍｌ、水４ｍｌにドデシル硫酸ナトリウム（０．０５）を溶解して、溶媒を調整した。
【００４４】
分散処理
上記の溶媒に上記のナノ炭素材料の粉体を添加した溶液に、超音波ホモジナイザー（三井電気精機株式会社製、型式：ＵＸ−６００、発振周波数２０±１ＫＨｚ、最大出力６００Ｗ）により２０分間超音波を照射して、カーボンナノチューブの分散液を得た。
【００４５】
比較例
上記実施例２に対する比較例として、下記２通りの方法でカーボンナノチューブ分散液を作製した（実施例１における比較例（Ａ）及び（Ｃ）と同様）。
（Ａ）多層カーボンナノチューブ（上記同様）０．１ｇを水２０ｍｌに添加し、上記同様の超音波処理を行って得たカーボンナノチューブ分散液
（Ｃ）多層カーボンナノチューブ（上記同様）０．１ｇとグラファイト・ナノプレートレット（上記同様）０．０５ｇとを混合した粉体を、エタノール１６ｍｌと水４ｍｌとからなる溶媒に添加し、上記同様の超音波処理を行って得たカーボンナノチューブ分散液
【００４６】
分散性の試験結果
上記の比較例によるカーボンナノチューブ分散液（Ａ）及び（Ｃ）と、本発明の実施例２（上記２−１の粉体を使用）よるカーボンナノチューブ分散液（Ｂ）と、本発明の実施例２（上記２−２の粉体を使用）よるカーボンナノチューブ分散液（Ｄ）とをほぼ同時に作製し、保存容器に密封保存して常温下で静置し、６日間の経過を観察した。その観察結果を図４に示す。
図４において、超音波処理直後６日間経過した時点において、分散液（Ａ）及び（Ｃ）の分散性が失われ、カーボンナノチューブの沈殿が見られる一方で、分散液（Ｂ）及び（Ｄ）の分散性は保たれている。
【実施例３】
【００４７】
炭素原材料の粉体の調製
多層カーボンナノチューブ（Ｎａｎｏｃｙｌ社製、ＮＣ７０００（平均直径９．５ｎｍ、平均長さ１．５μｍ、比表面積２５０〜３００ｍ２／ｇ、炭素純度９０％））０．１ｇと、活性炭粉末（株式会社ユー・イー・エス製、ＫＤ−ＰＷＳＰ（平均粒径６μｍ））０．０５ｇとを混合して、ナノ炭素材料の粉体を調整した。
溶媒の調製
エタノール１６ｍｌ、水４ｍｌにドデシル硫酸ナトリウム（０．０５ｇ）を溶解して、溶媒を調整した。
【００４８】
分散処理
上記の溶媒に上記のナノ炭素材料の粉体を添加した溶液に、超音波ホモジナイザー（三井電気精機株式会社製、型式：ＵＸ−６００、発振周波数２０±１ＫＨｚ、最大出力６００Ｗ）により２０分間超音波を照射して、カーボンナノチューブの分散液を得た。
【００４９】
分散性の試験結果
本発明の実施例３よるカーボンナノチューブ分散液（Ｅ）を作製し、保存容器に密封保存して常温下で静置し、６日間の経過を観察した。その観察結果を図５に示す。
図５において、超音波処理直後６日間経過した時点において、分散液（Ｅ）の分散性は保たれている。
尚、図５に示す分散液（Ｄ）は、実施例２における分散液（Ｄ）と同一のものである。
【００５０】
以上、本発明のナノ炭素材料の分散方法、ナノ炭素材料の分散液及びナノ炭素材料複合体について、具体的な実施の形態を示して説明したが、本発明はこれらに限定されるものではない。当業者であれば、本発明の要旨を逸脱しない範囲内において、原材料、試薬、処理条件、処理手順、測定条件、測定方法について様々な変更・改良を加えることが可能である。
【産業上の利用可能性】
【００５１】
本発明のナノ炭素材料の分散方法、ナノ炭素材料の分散液及びナノ炭素材料複合体は、無機化学分野、有機化学分野、金属科学分野ほか多くの産業において利用することができるものである。
【図１】
2018030770.tif 000003
【図２】
2018030770.tif 000004
【図３】
2018030770.tif 000005
【図４】
2018030770.tif 000006
【図５】
2018030770.tif 000007